СВЯЗУЮЩЕЕ ПОКРЫТИЕ ДЛЯ НЕОБРАСТАЮЩЕЙ ПЛЕНКИ НА ОСНОВЕ ОРГАНОПОЛИСИЛОКСАНА, КОМПОЗИТНАЯ ПОКРЫВАЮЩАЯ ПЛЕНКА И КОРАБЛЬ И ПОДВОДНАЯ КОНСТРУКЦИЯ, ПОКРЫТЫЕ ЭТОЙ ПЛЕНКОЙ

1. Связующее покрытие для необрастающей покрывающей пленки на основе органополисилоксана, которое формируется на поверхности основы или грунтовочной пленки до формирования необрастающей покрывающей пленки на основе органополисилоксана и которое получается из влагоотверждающегося состава на основе органополисилоксана, содержащего:
(b1) органополисилоксан, имеющий конденсирующиеся функциональные группы на обоих концах молекулы, и/или
(b2) отверждающийся состав, полученный контактной обработкой с нагреванием или без нагревания органополисилоксана, имеющего конденсирующиеся функциональные группы на обоих концах молекулы, и наполнительного пигмента, выбирающегося из группы, состоящей из диоксида кремния, карбоната кальция, талька, слюды, глины, каолина и сульфата бария.
2. Связующее покрытие для необрастающей покрывающей пленки на основе органополисилоксана по п.1, у которого влагоотверждающийся состав на основе органополисилоксана дополнительно содержит силановый соединительный агент (b3).
3. Связующее покрытие для необрастающей покрывающей пленки на основе органополисилоксана по п.2, у которого силановый соединительный агент (b3) является аминосилановым соединением.
4. Связующее покрытие для необрастающей покрывающей пленки на основе органополисилоксана по п.1, у которого влагоотверждающийся состав на основе органополисилоксана дополнительно содержит красящий пигмент (b4).
5. Связующее покрытие для необрастающей покрывающей пленки на основе органополисилоксана по п.1, у которого влагоотверждающийся состав на основе органополисилоксана дополнительно содержит соединение металла (b5) в качестве катализатора отверждения.
6. Связующее покрытие для необрастающей покрывающей пленки на основе органополисилоксана по п.5, у которого соединение металла (b5) является соединением олова или соединением титана.
7. Связующее покрытие для необрастающей покрывающей пленки на основе органополисилоксана по п.1, у которого органополисилоксан (b1), имеющий конденсирующиеся функциональные группы на обоих концах молекулы, является органополисилоксаном, имеющий конденсирующиеся функциональные группы деоксимного типа.
8. Связующее покрытие для необрастающей покрывающей пленки на основе органополисилоксана по п.1, у которого отверждающийся состав (b2) является отверждающимся составом, формирующимся тепловой обработкой диоксида кремния и органополисилоксана (b1), имеющего конденсирующиеся функциональные группы на обоих концах молекулы.
9. Связующее покрытие для необрастающей покрывающей пленки на основе органополисилоксана по п.1, у которого отверждающийся состав (b2) является отверждающимся составом, формирующимся тепловой обработкой диоксида кремния и органополисилоксана (b1), имеющего конденсирующиеся функциональные группы на обоих концах молекулы при температуре не ниже 100°С.
10. Связующее покрытие для необрастающей покрывающей пленки на основе органополисилоксана по п.1, у которого отверждающийся состав (b2) содержит как отверждающийся состав (j), формирующийся контактной обработкой с нагреванием органополисилоксана, имеющего конденсирующиеся функциональные группы на обоих концах молекулы, и наполнительного пигмента, так и отверждающийся состав (k), формирующийся их контактной обработкой без нагревания.
11. Связующее покрытие для необрастающей покрывающей пленки на основе органополисилоксана по п.1, у которого компонент (b2) содержится в количестве от 1 до 100 частей по массе в расчете на 100 частей по массе компонента (b1).
12. Связующее покрытие для необрастающей покрывающей пленки на основе органополисилоксана по п.1, у которого диоксид кремния содержит гидрофобный диоксид кремния (i) и гидрофильный диоксид кремния (ii), причем гидрофобный диоксид кремния (i) и гидрофильный диоксид кремния (ii) содержатся в отношении по массе от 1/99 до 99/1.
13. Связующее покрытие для необрастающей покрывающей пленки на основе органополисилоксана по п.1, у которого диоксид кремния содержит только гидрофобный диоксид кремния (i).
14. Необрастающая композитная покрывающая пленка на основе органополисилоксана, формирующаяся нанесением слоями связующего покрытия (В) и отделочного покрытия (С) на основу в следующем порядке от основы к поверхности: (основа/(В)/(С)), причем связующее покрытие (В) является покрывающей пленкой, получающейся из влагоотверждающегося состава на основе органополисилоксана, содержащего:
(b1) органополисилоксан, имеющий конденсирующиеся функциональные группы на обоих концах молекулы, и/или
(b2) отверждающийся состав, полученный контактной обработкой с нагреванием или без нагревания органополисилоксана, имеющего конденсирующиеся функциональные группы на обоих концах молекулы, и наполнительного пигмента, выбирающегося из группы, состоящей из диоксида кремния, карбоната кальция, талька, слюды, глины, каолина и сульфата бария, и
отделочного покрытия (С), представляющего собой покрывающую пленку, формирующуюся из трехкомпонентного отверждающегося состава на основе органополисилоксана, содержащего:
(с1) основной компонент, содержащий органополисилоксан, имеющей конденсирующиеся функциональные группы на обоих концах молекулы,
(с2) отверждающий компонент, содержащий тетралкоксисиликат или его конденсат, и
(с3) ускоряющий отверждение компонент, содержащий соединение металла.
15. Необрастающая композитная покрывающая пленка на основе органополисилоксана, формирующаяся нанесением слоями антикоррозийной покрывающей пленки (А) на эпоксидной основе, связующего покрытия (В) и отделочного покрытия (С) на основу в следующем порядке от основы к поверхности: (основа /(А)/(В)/(С)), причем связующее покрытие (В) является покрывающей пленкой, получающейся из влагоотверждающегося состава на основе органополисилоксана, содержащего:
(b1) органополисилоксан, имеющий конденсирующиеся функциональные группы на обоих концах молекулы, и/или
(b2) отверждающийся состав, полученный контактной обработкой с нагреванием или без нагревания органополисилоксана, имеющего конденсирующиеся функциональные группы на обоих концах молекулы, и наполнительного пигмента, выбирающегося из группы, состоящей из диоксида кремния, карбоната кальция, талька, слюды, глины, каолина и сульфата бария, и
отделочного покрытия (С), представляющего собой покрывающую пленку, формирующуюся из трехкомпонентного отверждающегося состава на основе органополисилоксана, содержащего:
(с1) основной компонент, содержащий органополисилоксан, имеющей конденсирующиеся функциональные группы на обоих концах молекулы,
(с2) отверждающий компонент, содержащий тетралкоксисиликат или его конденсат, и
(с3) ускоряющий отверждение компонент, содержащий соединение металла.
16. Необрастающая композитная покрывающая пленка на основе органополисилоксана, формирующаяся нанесением слоями на старую необрастающую покрывающую пленку (G) антикоррозийной покрывающей пленки (А) на эпоксидной основе, связующего покрытия (В) и отделочного покрытия (С) на основу в следующем порядке от основы к поверхности: (основа/(G)/(А)/(В)/(С)), причем связующее покрытие (В) является покрывающей пленкой, получающейся из влагоотверждающегося состава на основе органополисилоксана, содержащего:
(b1) органополисилоксан, имеющий конденсирующиеся функциональные группы на обоих концах молекулы, и/или
(b2) отверждающийся состав, полученный контактной обработкой с нагреванием или без нагревания органополисилоксана, имеющего конденсирующиеся функциональные группы на обоих концах молекулы, и наполнительного пигмента, выбирающегося из группы, состоящей из диоксида кремния, карбоната кальция, талька, слюды, глины, каолина и сульфата бария, и
отделочного покрытия (С), представляющего собой покрывающую пленку, формирующуюся из трехкомпонентного отверждающегося состава на основе органополисилоксана, содержащего:
(с1) основной компонент, содержащий органополисилоксан, имеющей конденсирующиеся функциональные группы на обоих концах молекулы,
(с2) отверждающий компонент, содержащий тетралкоксисиликат или его конденсат, и
(с3) ускоряющий отверждение компонент, содержащий соединение металла.
17. Необрастающая композитная покрывающая пленка на основе органополисилоксана по п.16, у которой старая необрастающая покрывающая пленка (G) является, по меньшей мере, одной из необрастающих покрывающих пленок, выбранных из группы, состоящей из следующих необрастающих покрывающих пленок:
(g1) необрастающая покрывающая пленка, сформированная из необрастающей краски против налипания, содержащей сополимер силилового эфира ненасыщенной карбоновой кислоты,
(g2) необрастающая покрывающая пленка, сформированная из необрастающей краски, содержащей несшивающий или сшивающий сополимер, имеющий блок соли металла (мет)акриловой кислоты,
(g3) необрастающая покрывающая пленка на основе оловоорганического полимера, и
(g4) необрастающая покрывающая пленка, сформированная из необрастающей краски, содержащей одну или более растворимых в воде смол, выбирающихся из канифоли и ее производных.
18. Необрастающая композитная покрывающая пленка на основе органополисилоксана по п.16, у которой старая необрастающая покрывающая пленка (G) является необрастающей покрывающей пленкой (g4), формирующейся из необрастающей краски, содержащей (i) одну или более растворимых в воде смол, выбирающихся из канифоли и ее производных и (ii) одну или более растворимых в воде смол, выбирающихся из винилхлоридной смолы, модифицированной винильной смолы, эпоксидной смолы, акриловой смолы, несшитого или сшитого сополимера, имеющего блок соли металла (мет)акриловой кислоты, и сополимера силилового эфира ненасыщенной карбоновой кислоты.
19. Необрастающая композитная покрывающая пленка на основе органополисилоксана по п.17, у которой необрастающая покрывающая пленка (g1), формирующаяся из необрастающей краски, содержащей сополимер силилового эфира ненасыщенной карбоновой кислоты, является необрастающей покрывающей пленкой, формирующейся из необрастающей краски, содержащей сополимер силилового эфира, имеющий составляющий блок, полученный из силил(мет)акрилата, представленного следующей формулой:
2
1
2
3
4
CH=C(R)-COO-SiRRR
1
2
3
4
где R является водородом или метиловой группой, a R, R и R каждый является алкильной группой.
20. Необрастающая композитная покрывающая пленка на основе органополисилоксана по п.17, у которой необрастающая покрывающая пленка (g2), формирующаяся из необрастающей краски, содержащей несшитый или сшитый сополимер, имеющий блок соли металла (мет)акриловой кислоты, является необрастающей покрывающей пленкой, формирующейся из необрастающей краски, содержащей сополимер, имеющий составляющий блок, полученный из ди(мет)акрилата металла органической одноосновной кислоты, представленного формулой:
2
1
2
CH=C(R)-COO-M-O-CO-R
1
2
где М является двухвалентным металлом, R являются водородом или метиловой группой, а R является остатком органической одноосновной кислоты.
21. Необрастающая композитная покрывающая пленка на основе органополисилоксана по п.17, у которой необрастающая покрывающая пленка (g2), формирующаяся из необрастающей краски, содержащей сшитый сополимер, имеющий блок соли металла (мет)акриловой кислоты, является необрастающей покрывающей пленкой, формирующейся из необрастающей краски, содержащей сшитый сополимер, имеющий составляющий блок, полученный из ди(мет)акрилата металла, представленного формулой:
2
2
1
1
CH=C(R)-COO-M-O-CO-C(R)=CH
1
где М является двухвалентным металлом, а каждый из двух Rявляются независимо друг от друга водородом или метиловой группой.
22. Необрастающая композитная покрывающая пленка на основе органополисилоксана по п.17, у которой необрастающая покрывающая пленка (g3) на основе органополисилоксана является необрастающей покрывающей пленкой, формирующейся конденсацией органополисилоксана, имеющего конденсирующиеся функциональные группы на обоих концах молекулы.
23. Необрастающая композитная покрывающая пленка на основе органополисилоксана по любому из пп.14-16, у которой соединение (с3) металла в трехкомпонентном отверждающемся составе на основе органополисилоксана для формирования отделочного покрытия (С) является оловоорганическим соединением.
24. Необрастающая композитная покрывающая пленка на основе органополисилоксана по любому из пп.14-16, у которой, по меньшей мере, один компонент из компонента (с1), компонента (с2) и компонента (с3) трехкомпонентного отверждающегося состава на основе органополисилоксана для формирования отделочного покрытия (С) дополнительно содержит органополисилоксан (с4), не имеющий конденсирующихся функциональных групп.
25. Необрастающая композитная покрывающая пленка на основе органополисилоксана по любому из пп.14-16, у которой влагоотверждающийся состав на основе органополисилоксана для формирования связующего покрытия (В) дополнительно содержит силановый соединительный агент (b3).
26. Необрастающая композитная покрывающая пленка на основе органополисилоксана по любому из пп.14-16, у которой влагоотверждающийся состав на основе органополисилоксана для формирования связующего покрытия (В) дополнительно содержит аминосилановое соединение в качестве силанового соединительного агента (b3).
27. Необрастающая композитная покрывающая пленка на основе органополисилоксана по любому из пп.14-16, у которой влагоотверждающийся состав на основе органополисилоксана для формирования связующего покрытия (В) дополнительно содержит красящий пигмент (b4).
28. Необрастающая композитная покрывающая пленка на основе органополисилоксана по любому из пп.14-16, у которой влагоотверждающийся состав на основе органополисилоксана для формирования связующего покрытия (В) дополнительно содержит соединение (b5) металла в качестве катализатора отверждения.
29. Необрастающая композитная покрывающая пленка на основе органополисилоксана по любому из пп.14-16, у которой влагоотверждающийся состав на основе органополисилоксана для формирования связующего покрытия (В) дополнительно содержит соединение олова или соединение титана в качестве соединения (b5) металла.
30. Необрастающая композитная покрывающая пленка на основе органополисилоксана по любому из пп.14-16, у которой органополисилоксан (b1), имеющий конденсирующиеся функциональные группы на обоих концах молекулы, является органополисилоксаном, имеющий конденсирующиеся функциональные группы деоксимного типа.
31. Необрастающая композитная покрывающая пленка на основе органополисилоксана по любому из пп.14-16, у которой отверждающийся состав (b2) является отверждающимся составом, формирующимся тепловой обработкой диоксида кремния и органополисилоксана (b1), имеющего конденсирующиеся функциональные группы на обоих концах молекулы.
32. Необрастающая композитная покрывающая пленка на основе органополисилоксана по любому из пп.14-16, у которой отверждающийся состав (b2) является отверждающимся составом, формирующимся тепловой обработкой диоксида кремния и органополисилоксана (b1), имеющего конденсирующиеся функциональные группы на обоих концах молекулы, при температуре не ниже 100°С.
33. Необрастающая композитная покрывающая пленка на основе органополисилоксана по любому из пп.14-16, у которой отверждающийся состав (b2) содержит как отверждающийся состав (j), формирующийся контактной обработкой с нагреванием органополисилоксана, имеющего конденсирующиеся функциональные группы на обоих концах молекулы, и наполнительного пигмента, так и отверждающийся состав (k), формирующийся их контактной обработкой без нагревания.
34. Необрастающая композитная покрывающая пленка на основе органополисилоксана по любому из пп.14-16, у которой компонент (b2) содержится в количестве от 1 до 100 частей по массе в расчете на 100 частей по массе компонента (b1).
35. Необрастающая композитная покрывающая пленка на основе органополисилоксана по любому из пп.14-16, у которой диоксид кремния содержит гидрофобный диоксид кремния (i) и гидрофильный диоксид кремния (ii), причем гидрофобный диоксид кремния (i) и гидрофильный диоксид кремния (ii) содержатся в отношении по массе от 1/99 до 99/1.
36. Необрастающая композитная покрывающая пленка на основе органополисилоксана по любому из пп.14-16, у которой диоксид кремния содержит только гидрофобный диоксид кремния (i).
37. Необрастающая композитная покрывающая пленка на основе органополисилоксана по пп.15 и 16, у которой антикоррозийная покрывающая пленка (А) на эпоксидной основе или уплотнительное покрытие (А) на эпоксидной основе содержит силановый соединительный агент.
38. Корабль, при окраске которого используется связующее покрытие по п.1 или который покрывается необрастающей композитной покрывающей пленкой на основе органополисилоксана по любому из пп.14-16.